СПОСОБ ПОЛУЧЕНИЯ КОМПОЗИЦИИ ЭЛЕКТРОПРОВОДЯЩИХ ЧЕРНИЛ И КОМПОЗИЦИЯ ЭЛЕКТРОПРОВОДЯЩИХ ЧЕРНИЛ НА ОСНОВЕ ПОЛИ-3,4-ЭТИЛЕНДИОКСИТИОФЕНА ДЛЯ ЕГО ОСУЩЕСТВЛЕНИЯ

1. Способ получения композиции электропроводящих чернил на основе поли-3,4-этилендиокситиофена, предусматривающий формирование дисперсии поли-3,4-этилендиокситиофена с водным раствором полиэлектролита - полистиролсульфокислоты, в которой поли-3,4-этилендиокситиофен находится в окисленном состоянии, отличающийся тем, что проводят диспергирование водного раствора поверхностно-активного вещества с одностенными углеродными нанотрубками, совмещают с раствором поли-3,4-этилендиокситиофена/полиэлектролита - полистиролсульфокислоты и осуществляют повторное диспергирование для получения стабильной дисперсии электропроводящих чернил.
2. Способ, по п.1, отличающийся тем, что в виде раствора поверхностно активного вещества используют додецил сульфат натрия.
3. Способ, по п.1, отличающийся тем, что концентрация одностенных углеродных нанотрубок составляет до 20 мас.%.
4. Композиция электропроводящих чернил на основе поли-3,4-этилендиокситиофена, включающая в себя: способную к образованию струи несущую среду в виде дисперсии поли-3,4-этилендиокситиофена в водном растворе полиэлектролита полистиролсульфокислоты, отличающаяся тем, что в водный раствор поверхностно-активного вещества (додецил сульфат натрия) добавляют одностенные углеродные нанотрубки в количестве до 20 мас.% и осуществляют диспергирование, полученный раствор соединяют с дисперсией поли-3,4-этилендиокситиофена/полиэлектролита - полистиролсульфокислоты и осуществляют повторное диспергирование, причем полученная композиция электропроводящих чернил имеет параметры, приемлемые для использования в устройствах струйной печати.
5. Композиция по п.4, отличающаяся тем, что первое и второе диспергирование проводят в гомогенизаторе за счет механических колебаний ультразвукового преобразователя на рабочей частоте 22 кГц с заданной амплитудой колебания дискретно в течение 20 мин с интервалами в 5 мин.
6. Способ получения композиции электропроводящих чернил на основе поли-3,4-этилендиокситиофена, предусматривающий формирование дисперсии поли-3,4-этилендиокситиофена с водным раствором полиэлектролита - полистиролсульфокислоты, в которой поли-3,4-этилендиокситиофен находится в окисленном состоянии, отличающийся тем, что в сформированную водную дисперсию поли-3,4-этилендиокситиофена/полиэлектролита - полистиролсульфокислоты добавляют апротонный растворитель диметилсульфоксид и помещают на магнитную мешалку для получения стабильной композиции электропроводящих чернил.
7. Способ по п.6, отличающийся тем, что концентрация биполярного апротонного растворителя диметилсульфоксида составляет до 15 мас.%.
8. Композиция электропроводящих чернил на основе поли-3,4-этилендиокситиофена, включающая в себя: способную к образованию струи несущую среду в виде дисперсии поли-3,4-этилендиокситиофсна в водном растворе полиэлектролита полистиролсульфокислоты, отличающаяся тем, что в дисперсию на основе поли-3,4-этилендиокситиофена/полиэлектролита - полистиролсульфокислоты добавляют апротонный растворитель диметилсульфоксид в количестве до 15 мас.% и помещают на магнитную мешалку на 2 ч.